FR 2222994 A1 19741025 FR 7411832 A 19740322 La présente invention concerne une composition adhésive dentaire utilisable dans des techniques pour la restauravion des dents et plus particulièrement pour fixer des bandes orthodonti- ques aux dents. La composition est un copolymere de deux résines acryliques, l'une hydrophile, par exemple, un méthacrylate d'hydroxyalkyle, et l'autre hydrophobe par exemple, un diméthylméthacrylate d'alkylène-glycol, contenant une charge inorganique, par exemple du verre, du kieselguhr, du quartz, du silicate de calcium ou une hydroxy-apatite. Des agents de durcissements tels que des accélérateurs d'anines et des catalyseu}s de peroxydes peuvent être incorporés ou ajoutés à la composition adhésive.La résine hydrophile d'une manière appropriée constitue de 10% à 35% en poids et la résine hydrophobe de 10% à 35% en poids de la composition adhésive, la charge constituant le reste pour égaliser à 100% en poids. La présente invention concerne des compositions adhésives dentaires utilisables inter alia pour fixer des bandes orthodontiques aux dents. Dans la technique antérieure, les bandes orthodontiques sont habituellement fixées aux dents avec les mêmes matériaux adhésifs utilisés pour réaliser des ciments de couronnes et de bridges. De tels matériaux comportent l'eugénol-oxyde de zinc, le phosphate de zinc, des ciments du type silicate et carbovyla- te. Ces ciments connus forment des joints de faible résistance caractérisés par une solubilité indésirablement élevée dans l'eau. Selon la présente invention il est formé une nouvelle composition adhésive dentaire comprenant un copolymère durci formé d'une résine acrylique hydrophile et une résine acrylique hydrophobe contenant une charge telle que le silicate de calcium ou l'hydroxyapatite. Les résines acryliques hydrophiles sont de préférence les méthacrylates d.'hydroxyalkyles y compris, les méthacrylates d'hydroxy-éthyle, dthydroxypropyle et d'hydroxybutyle. Les résines acryliques hydrophobes sont de préférence du type diméthacrylate y compris le diméthacrylate de diéthyleneglycol, le diméthacrylate de triéthylèneglycol, 11 éther diglycidylique du bisphénol-A-diméthylméthacrylate. La formule du diglyoidyl-éther-bisphénol-A-diméthylméthacrylate est Les charges préférées sont l'hydroxyapatite et le silicate de calcium. La dimension des particules de la charge est de préférence entre 5 et 3C microns. Dans le mode de réalisation préféré de l'invention, la résine hydrophile comprend de 10 à 35% en poids de la composi- tion adhésive, la résine hydrophobe de 10 à 3% en poids de la composition, le reste étant la charge. Des agents de durcisse- ment habitués sont les catalyseurs pour les résines acryliques tels que les accélérateurs d'amine et les catalyseurs de peroxyde sont employés. Dans un mode de réalisation préféré, la composition comprend 14% de méthacrylate d'hydroxyéthyle, 26% de diglycidyléther du bisphénol-A-diméthalmethacrylate, le reste c'est-à-dire 60% en poids constituant une charge de silicate de calcium ayant une dimension des particules entre 5-20 microns et 0,35% de ca talyseur peroxyde de benzoyle, 0,3% d'un accélérateur de polymérisation, N,N-bis( 2-hydroxyéthyl) -p-toluidine , et 0,03% d'un inhibiteur 3-t-butyl-4-méthyl-phénol. Les propriétés du matériau durci sont comme suit résistance à la compression : 1760-2110 kg/cm2 résistance à la traction diamétrale : 422-457 kg/cm2 dureté : 95 Rockwell H adhésion à l'émail décapé : 49,2 kg/cm2 REVENDICATIONS 1. Une composition adhésive denteire durcie ou non-durcie, caractérisée en ce qu'elle comprend un copolymère d'une résine acrylique hydrophobe est d'une résine acrylique hydrophile. 2. Une composition adhésive dentaire selon la revendication 1, caractérise en ce qu'elle comprend de 10% à 35% en poids de méthacrylate d'hydroxyalkyle, de 10% à 35% en poids d'une résine diacrylîque, le reste comprenant une charge en une quantité requise pour former 100% en poids. 3. Une composition adhésive dentaire selon la revendication 1 caractérisée en ce qu'elle comprend de 10% à ---5%' en poids de méthacrylate d'hydroxyéthyle, de 10 à 35% en poids d'une diglyoidyl-éther du bisphénol-A-diméthacrylate et au moins 30% en poids d'une charge de silicate de calcium ayant une dimension de particules de environ 5 à 30 microns.